(57)【要約】【課題】所望する最適の光学特性値を高い精度で有するとともに、マスクの製造及び使用の際の洗浄等による光学特性の変化を抑えることができるハーフトーン型位相シフトマスクを提供する。【解決手段】  透明基板上に、金属、シリコン、及び、酸素及び／又は窒素を主たる構成要素とする物質からなる薄膜で光半透過膜を構成してなるハーフトーン型位相シフトマスクブランクスであって、光半透過膜は、組成の変化が表面から１００オングストロームの深さの領域で認められ、表面から２０オングストロームの領域における表面層においてＳｉとＯの合計比率が８０原子％以上であり、光半透過膜の前記表面層より深い領域でＳｉとＯの合計比率が前記表面層より小さい。【選択図】なし【特許請求の範囲】
【請求項１】
透明基板上に、金属、シリコン、及び、酸素及び／又は窒素を主たる構成要素とする物質からなる薄膜で光半透過膜を構成してなるハーフトーン型位相シフトマスクブランクスであって、
前記光半透過膜は、組成の変化が表面から１００オングストロームの深さの領域で認められ、表面から２０オングストロームの領域における表面層においてＳｉとＯの合計比率が８０原子％以上であり、前記光半透過膜の前記表面層より深い領域でＳｉとＯの合計比率が前記表面層より小さいことを特徴とするハーフトーン型位相シフトマスクブランクス。
【請求項２】
透明基板上に、金属、シリコン、及び、酸素及び／又は窒素を主たる構成要素とする物質からなる薄膜で光半透過膜を構成してなるハーフトーン型位相シフトマスクブランクスであって、
前記光半透過膜の表面層に、ＳｉとＯを主体としたポーラスな層が形成されていることを特徴とするハーフトーン型位相シフトマスクブランクス。
【請求項３】
前記表面層は、光半透過部材料層成膜後の後処理により形成されていることを特徴とする請求項１又は２に記載のハーフトーン型位相シフトマスクブランクス。
【請求項４】
前記表面層は、光半透過部材料層を形成後、その上に形成されていることを特徴とする請求項１又は２に記載のハーフトーン型位相シフトマスクブランクス。
【請求項５】
前記金属がモリブデンであることを特徴とする請求項１〜４から選ばれる一項に記載のハーフトーン型位相シフトマスクブランクス。
【請求項６】
請求項１〜５に記載されたハーフトーン型位相シフトマスクブランクにおける光半透過膜がパターニングされてなることを特徴とするハーフトーン型位相シフトマスク。
【請求項７】
前記表面層は、溶出成分の溶出処理により形成されたことを特徴とする請求項１〜６から選ばれる一項に記載のハーフトーン型位相シフトマスクブランクス。
【請求項８】
透明基板上に、金属、シリコン、及び、酸素及び／又は窒素を主たる構成要素とする物質からなる薄膜で光半透過膜を構成してなるハーフトーン型位相シフトマスクであって、
前記光半透過膜は、組成の変化が表面から１００オングストロームの深さの領域で認められ、表面から２０オングストロームの領域における表面層においてＳｉとＯの合計比率が８０原子％以上であり、前記光半透過膜の他の部分におけるＳｉとＯの合計比率が前記表面層より小さいことを特徴とするハーフトーン型位相シフトマスク。
【請求項９】
前記金属がモリブデンであることを特徴とする請求項８に記載のハーフトーン型位相シフトマスク。
【発明の詳細な説明】
【技術分野】
【０００１】
本発明は、マスクを透過する露光光間に位相差を与えることにより、転写パターンの解像度を向上できるようにした位相シフトマスク及びその製造方法等に関し、特に、ハーフトーン型の位相シフトマスク及びその製造方法等に関する。
【背景技術】
【０００２】
近年、フォトリソグラフィーに要求される二つの重要な特性である高解像度化と焦点深度の確保は相反する関係にあり、露光装置のレンズの高ＮＡ化、短波長化だけでは実用解像度を向上できないことが明らかにされた（非特許文献１等）。
【０００３】
このような状況下、次世代のフォトリソグラフィー技術として位相シフトリソグラフィーが注目を集めている。位相シフトリソグラフィーは、光学系には変更を加えず、マスクだけの変更で光リソグラフィーの解像度を向上させる方法であり、フォトマスクを透過する光に位相差を与えることにより透過光相互の干渉を利用して解像度を向上を図る方法である。
【０００４】
位相シフトマスクは、光強度情報と位相情報とを併有するマスクであり、レベンソン（Levenson）型、補助パターン型、自己整合型などの各種タイプが知られている。
【０００５】
この位相シフトマスクの一つであって、単一のホール、ドット又はライン等の孤立パターンの転写に適したものとして、ハーフトーン型の位相シフトマスク（特許文献１等）が最近開発された。
【０００６】
このハーフトーン型の位相シフトマスクは、図１に示すように、透明基板１上に形成するマスクパターンを、実質的に露光に寄与する強度の光を透過させる光透過部（透明基板露出部）２と、実質的に露光に寄与しない強度の光を透過させる光半透過部（遮光部兼位相シフタ部）３とで構成し（同図（ａ））、かつ、この光半透過部を透過する光の位相をシフトさせて、光半透過部を透過した光の位相が光透過部を透過した光の位相に対して実質的に反転した関係になる（同図（ｂ））ようにすることによって、光半透過部と光透過部との境界部近傍を通過し回折現象によって互いに相手の領域に回り込んだ光が互いに打ち消しあうようにし、境界部における光強度をほぼゼロとし境界部のコントラストすなわち解像度を向上させるものである（同図（ｃ））。
【０００７】
このハーフトーン型の位相シフトマスクは、光半透過部が、露光光を実質的に遮断する遮光機能と、光の位相をシフトさせる位相シフト機能との二つの機能を兼ね備えることになるので、遮光膜パターンと位相シフト膜パターンを別々に形成する必要がなく、構成が単純で製造も容易であるという特徴を有している。
【０００８】
ところで上述したハーフトーン型の位相シフトマスクにおける光半透過部は、光透過率及び位相シフト量の双方について、要求される最適な値を有している必要がある。
【０００９】
このため、光半透過部を、Ｃｒ及びＳｉＯ2を主成分とする複数種類の材料からなる複数層構造（例えば、ＳｉＯ2／Ｃｒなど）とし、一方の層によって主として光透過率を所定の値に調整し、他方の層によって主として位相シフト量を所定の値に調整することで、光透過率及び位相シフト量の双方の値を最適値とする技術が開発されている。しかしながら、この技術では製造工程が複雑で、微小欠陥が発生しやすい。
【００１０】
そこで、光半透過部を特別な材料で構成することで、光半透過部を一種類の材料で形成可能とする技術が開発されている。具体的には、光半透過部を、モリブデンなどの金属、シリコン、及び酸素及び／又は窒素を主たる構成要素とする物質（ＭｏＳｉＯＮ系材料と略す）からなる薄膜で構成すると、光半透過部を一種類の材料で形成できる。この技術に関し本願出願人は先に出願を行っている（特許文献２）。
【非特許文献１】月刊Semiconductor World 1990.12、応用物理第６０巻第１１月号（１９９１）
【特許文献１】特開平４−１３６８５４号公報
【特許文献２】特開平６−３３２１５２号公報
【発明の開示】
【発明が解決しようとする課題】
【００１１】
しかしながら、上述した従来のハーフトーン型位相シフトマスクには、次に示すような問題がある。
【００１２】
すなわち、透明基板上にＭｏＳｉＯＮ系材料層を形成したブランクスを用いてマスクを製造する場合、ブランクスにおける光透過率及び位相シフト量の双方の値が最適値であっても、マスク加工時の硫酸等による洗浄処理等によって光半透過部の光透過率及び位相シフト量等の光学特性が変化し、最適値からずれてしまうという問題がある。
【００１３】
また、所望する最適の光学特性値を高い精度で微妙に制御することができず、品質面及び歩留まり面で問題があった。
【００１４】
さらに、半導体製造時にマスクを繰り返し洗浄して使用する際にも、同様に光半透過部の光透過率及び位相シフト量等の光学特性が変化し、最適値からずれてしまうことがあるという問題がある。
【００１５】
本発明は上述した問題点にかんがみてなされたものであり、所望する最適の光学特性値を高い精度で有するとともに、マスク使用の際の洗浄等による光学特性の変化の微小な位相シフトマスクの提供を第一の目的とする。
【００１６】
また、マスク製造の際の洗浄等による光学特性の変化が微小で、光学特性を変化させずにマスクを製造できる位相シフトマスクブランクスの提供を第二の目的とする。
【００１７】
さらに、所望する最適の光学特性値を高い精度で微妙に制御することができ、品質の向上、歩留まりの向上に寄与できる位相シフトマスクの製造方法の提供を第三の目的とする。
【課題を解決するための手段】
【００１８】
上記目的を達成するために本発明者らは鋭意研究を重ねた結果、洗浄によってＭｏＳｉＯＮ系の光半透過部の表面層からＭｏ、Ｎ等が溶出し、これが原因で光透過率及び位相シフト量等の光学特性が変化することを見出した。そして、表面層からＭｏ、Ｎ等がある程度溶出してしまうと、ＳｉとＯを主体としたポーラスな層が形成され、その後は洗浄によるＭｏ、Ｎ等の溶出量が微小となり（飽和状態に近くなる）、洗浄による光学特性の変化を微小に抑えることができることを見出した。そして、ブランクスの状態で溶出成分の溶出処理を行っておくと、マスク加工時の光学特性変化が微小となり、所望する最適の光学特性値を高い精度で微妙に制御することができることを第一に見出した。
【００１９】
また、ＭｏＳｉＯＮ系の光半透過部の表面層を耐洗浄性のある層とすることで、同様に洗浄による光学特性の変化を抑えることができることを第二に見出した。
【００２０】
さらに、マスクの製造又は使用に伴う化学処理による光半透過部の光学特性の変化に関するデーターをあらかじめ採取しておき、このデーターに基づき前記化学処理条件を選択してマスクを製造することで、所望する最適の光学特性値を有するとともに、マスク使用時の洗浄等による光学特性の変化の少ない位相シフトマスクを提供できることを第三に見出し本発明を完成するに至った。
【００２１】
すなわち、本第一発明の位相シフトマスクは、金属、シリコン、及び、酸素及び／又は窒素を主たる構成要素とする物質からなる薄膜で光半透過部を構成してなるハーフトーン型位相シフトマスクであって、光半透過部の表面層におけるＳｉとＯの合計比率を８０原子％以上とした構成としてある。
【００２２】
また、第二発明の位相シフトマスクは、金属、シリコン、及び、酸素及び／又は窒素を主たる構成要素とする物質からなる薄膜で光半透過部を構成してなるハーフトーン型位相シフトマスクであって、光半透過部の表面層を、耐薬品性があり、かつ光半透過部の光学特性に影響を与えない層で構成した構成としてある。
【００２３】
さらに、本発明の位相シフトマスクブランクスは、透明基板上に、金属、シリコン、及び、酸素及び／又は窒素を主たる構成要素とする物質からなる薄膜層を形成した位相シフトマスクブランクスであって、前記薄膜層の表面層におけるＳｉとＯの合計比率を８０原子％以上とした構成、あるいは、
透明基板上に、金属、シリコン、及び、酸素及び／又は窒素を主たる構成要素とする物質からなる薄膜層を形成した位相シフトマスクブランクスであって、前記薄膜層の表面層を、耐薬品性があり、かつ光半透過部の光学特性に影響を与えない層で構成した構成としてある。
【００２４】
また、本発明の位相シフトマスクの製造方法は、金属、シリコン、及び、酸素及び／又は窒素を主たる構成要素とする物質からなる薄膜で光半透過部を構成してなるハーフトーン型位相シフトマスクの製造方法であって、透明基板上に前記薄膜層を形成してなるマスクブランクスを、マスク製造又は使用に伴う洗浄工程で溶出する成分を溶出させる処理液であらかじめ処理し、洗浄工程で溶出する成分の溶出量が微小となる状態にしておき、その後、薄膜層をパターンニングして光半透過部を形成する構成としてある。
【００２５】
また、本発明の位相シフトマスクブランクスの製造方法は、透明基板上に、金属、シリコン、及び、酸素及び／又は窒素を主たる構成要素とする物質からなる薄膜層を形成した位相シフトマスクブランクスの製造方法であって、透明基板上に前記薄膜層を形成してなるマスクブランクスを、マスク製造又は使用に伴う洗浄工程で溶出する成分を溶出させる処理液であらかじめ処理し、洗浄工程で溶出する成分の溶出量が微小となる状態とした構成としてある。
【００２６】
さらに、本発明の位相シフトマスクの他の製造方法は、金属、シリコン、及び、酸素及び／又は窒素を主たる構成要素とする物質からなる薄膜で光半透過部を構成してなるハーフトーン型位相シフトマスクの製造方法であって、マスクの製造又は使用に伴う化学処理による光半透過部の光学特性の変化に関するデーターをあらかじめ採取しておき、このデーターに基づき前記化学処理条件を選択してマスクを製造する構成としてある。
【００２７】
（作用）
本発明の位相シフトマスクは、所望する最適の光学特性値を高い精度で有するとともに、光半透過部の表面層が耐洗浄性等のある層となっているので、マスク使用の際の洗浄等による光学特性の変化を抑えることができる。
【００２８】
また、本発明の位相シフトマスクブランクスは、光半透過部材料層の表面層が耐洗浄性等のある層となっているので、マスク製造の際の洗浄等による光学特性の変化が微小で、光学特性を変化させずにマスクを製造できる。
【００２９】
さらに、本発明の位相シフトマスクの製造方法は、所望する最適の光学特性値を微妙に制御することができ、品質の向上、歩留まりの向上に寄与する。また、マスク使用の際の洗浄等による光学特性の変化が微小なマスクを製造できる。
特に、ブランクスを酸処理してマスク製造の際の光学特性変化を抑える方法は、極めて簡易な方法である。
【００３０】
以下、本発明を詳細に説明する。
【００３１】
本発明のハーフトーン型位相シフトマスクは、金属、シリコン、及び、酸素及び／又は窒素を主たる構成要素とする物質からなる薄膜で光半透過部を構成してある。
【００３２】
ここで、金属としては、モリブデン、タンタル、タングステン、チタン、アルミニウム、クロムなどが挙げられる。
【００３３】
光半透過部を構成する物質としては、具体的には、例えば、モリブデンシリサイドの酸化物、モリブデンシリサイドの酸化窒化物、モリブデンシリサイドの窒化物、タンタルシリサイドの酸化物、タンタルシリサイドの酸化窒化物、タンタルシリサイドの窒化物、タングステンシリサイドの酸化物、タングステンシリサイドの酸化窒化物、タングステンシリサイドの窒化物、チタンシリサイドの酸化物、チタンシリサイドの酸化窒化物、チタンシリサイドの窒化物、あるいは、これらの物質の一種以上と酸化ケイ素及び／又は窒化ケイ素との混合物などが挙げられる。
【００３４】
なお、光半透過部を構成する物質の結合状態は複雑であり一概に言えない。これは、例えば、モリブデンシリサイドの酸化窒化物では、ＳｉＯ2、ＭｏＳｉＯ、ＭｏＳｉＮ、ＭｏＳｉＯＮ、ＭｏＯ、ＭｏＮ、ＳｉＮなどが複雑に関係しており、単純な化学式で表記するのは適当でないからである。また、成分の比率についても深さ方向に成分比率が異なる等のため複雑であり一概に言えない。
【００３５】
本発明では、例えば、酸化モリブデンシリサイド（ＭｏＳｉＯ）、酸化窒化モリブデンシリサイド（ＭｏＳｉＯＮ）、酸化タンタルシリサイド（ＴａＳｉＯ）、酸化窒化タンタルシリサイド（ＴａＳｉＯＮ）、酸化タングステンシリサイド（ＷＳｉＯ）、酸化窒化タングステンシリサイド（ＷＳｉＯＮ）、酸化チタンシリサイド（ＴｉＳｉＯ）、酸化窒化チタンシリサイド（ＴｉＳｉＯＮ）等の一般的に表記されている物質をも、光半透過部を構成する物質として含む。
【００３６】
光半透過部は、露光光を実質的に遮断する遮光機能と、光の位相をシフトさせる位相シフト機能との二つの機能を兼ね備える。
【００３７】
これらの機能の値は、マスク使用時の露光光源及びその波長に応じて異なるため、使用する露光光源及びその波長に対応して、その値を設計、選択する必要がある。露光光源及びその波長としては、例えば、水銀ランプのｉ線（波長λ＝３６５ｎｍ）、水銀ランプのｇ線（波長λ＝４３６ｎｍ）、ＫｒＦエキシマレーザー（波長λ＝２４８ｎｍ）、ＡｒＦエキシマレーザー（波長λ＝１９３ｎｍ）などが挙げられる。
【００３８】
光半透過部の光透過率及び位相シフト量は、光半透過部の酸素含有率（原子％）、窒素含有率（原子％）、及び膜厚を調整することで制御する。
【００３９】
光半透過部の位相シフト量は、１８０°であることが解像度向上の観点から好ましいが、実用的には１６０°〜２００°程度であってもよい。
位相シフト量をφ、露光光の波長をλ、光半透過部の屈折率をｎとすると、光半透過部の膜厚ｄは次の（１）式で決定できる。
【００４０】
ｄ＝（φ／３６０）×［λ／（ｎ−１）］    （１）
【００４１】
光半透過部の露光光に対する光透過率は、半導体素子等のパターン形成の際に用いるレジストの感度にもよるが、一般的には２〜２０％程度が好ましい。
光半透過部の光透過率は、光半透過部の酸素含有率（原子％）及び窒素含有率（原子％）、あるいはＳｉ含有率（原子％）を調整することで制御できる。
【００４２】
第一発明のハーフトーン型位相シフトマスク及びその製造方法について説明する。
【００４３】
第一発明のハーフトーン型位相シフトマスクは、光半透過部の表面層におけるＳｉとＯの合計比率を８０原子％以上としたことを特徴とする。
【００４４】
ここで、光半透過部の表面層とは、表面から一定深さの領域を示す。この領域は、具体的には、洗浄処理によって成分の溶出による組成の変化が認められる領域であり、通常１００オングストローム程度の深さの領域である。
【００４５】
表面層におけるＳｉとＯの合計比率は、８０％以上、好ましくは８５％以上、より好ましくは９０％以上である。これは、表面層におけるＳｉとＯの合計比率が高い方がより耐洗浄性が高いからである。ただし、９０％以上であれば耐洗浄性の変化は微小となるため、１００％でなくともよい。
なお、安定性の観点から、表面層におけるＯの比率は３５〜６０％程度、表面層におけるＳｉの比率は６５〜４０％程度とすることが好ましい。
【００４６】
上述した第一発明のハーフトーン型位相シフトマスクを製造する方法は、大別して二通りの方法がある。
【００４７】
第一の方法は、マスクブランクスを、マスク製造に伴う洗浄工程で溶出する成分を溶出させる処理液であらかじめ処理し、洗浄工程における光半透過部の光学特性の変化量が微小となるようにしておき、その後マスク加工を行うことを特徴とする方法である。
【００４８】
この場合、マスク製造に伴う洗浄工程で使用する処理液の種類（組成）、温度、濃度、時間などによって、溶出する成分及びその量、洗浄工程における光半透過部の光学特性の変化量が微小となるまでに要する洗浄時間が異なる。
【００４９】
一般に、図２に一例を示すように、洗浄の初期の段階では、溶出量が大きく（したがって光学特性の変化も大きい）、ある程度溶出が進むと溶出量は減少していき（光学特性の変化も減少していき）、以降は殆ど溶出しなくなる（光学特性の変化もほとんどなくなる）傾向にある。
【００５０】
処理液の種類（組成）としては、マスク製造に伴う洗浄工程で溶出する成分を溶出させる処理液であれば特に制限されないが、例えば、硫酸、硝酸、混酸、硫酸と硝酸カリウム、Ｍｏに対し溶出作用を示す液（例えば、クロムエッチャント：硝酸第二セリウムアンモニウム）などが挙げられる。
【００５１】
第二の方法は、マスク製造に伴う洗浄（化学処理）による光半透過部の光学特性の変化を考慮してマスクを製造することを特徴とする方法である。
これは、あらかじめ洗浄工程における光半透過部の光学特性の変化量のデータを採っておき、これを考慮に入れてブランクスの光透過率及び位相シフト量を決定し、マスク製造の洗浄工程で光半透過部の光学特性を変化させて、最終的にマスクの光透過率及び位相シフト量を最適値とするものである。
【００５２】
次に、第二発明のハーフトーン型位相シフトマスク及びその製造方法について説明する。
【００５３】
第二発明のハーフトーン型位相シフトマスクは、光半透過部の表面層を耐薬品性があり、かつ光学特性を変化させない層で構成したことを特徴とする。
ここで、光半透過部の表面層に耐薬品性を付与しうる材料層は各種考えられるが、光透過率及び位相シフト量などの光学特性を変化させない層で構成することが重要である。
【００５４】
このような層としては、ＳｉとＯを主成分とする層、ＳｉＯ2層、ＳｉＮ層、ＳｉＯＮ層などが挙げられる。
【００５５】
ＳｉとＯを主成分とする層におけるＳｉとＯの合計比率（相対強度比）は、８０％以上、好ましくは８５％以上、より好ましくは９０％以上とするとよい。これは、ＳｉとＯの合計比率が高い方がより耐洗浄性が高い層となるからである。ＳｉとＯを主成分とする層における他の成分としては、金属、窒素、炭素、水素などが挙げられる。ただし、ＳｉとＯを主成分とする層におけるＳｉとＯの合計比率（相対強度比）が９０％以上であれば耐洗浄性の変化は微小となるため、１００％でなくともよい。
【００５６】
これらの層は、透明基板上に光半透過部材料層を形成する際に、同一チャンバー内においてガス組成を調節することによって、あるいは、インライン型の装置における別チャンバー内におけるターゲット及びガス組成を調節することによって、又は、光半透過部材料層を形成後、その上に表面層（保護層）を形成することによって、形成できる。
【００５７】
また、光半透過部材料層を形成後、２８０〜１０００℃、好ましくは２８０〜４００℃の温度で熱処理し、光半透過部材料層の表面を酸化あるいはシリサイド化しても、耐洗浄性が高い表面状態を得ることができる。ただし、熱処理によって光学特性が変化するので、この変化を考慮してブランクスの光学特性を選択する必要がある。
【００５８】
なお、光半透過部の表面層は、耐洗浄性を発揮しうる厚さ（深さ）とする必要があり、この厚さは、表面層の膜材料及びその膜質（緻密さなど）によって異なる。
【００５９】
上述した位相シフトマスク及びその製造方法において、透明基板は、使用する露光波長に対して透明な基板であれば特に制限されない。透明基板としては、例えば、石英基板、蛍石、その他各種ガラス基板などが挙げられる。
【００６０】
また、パターン形成処理（パターンニング、マスク加工処理）は、一連の周知のリソグラフィー（フォト、電子線）工程（レジスト塗布、露光、現像、エッチング、レジスト剥離、洗浄など）によって行う。
【発明を実施するための最良の形態】
【００６１】
（実施例）
以下、実施例にもとづき本発明をさらに詳細に説明する。
【００６２】
実施例１
ブランクスの製造
透明基板の表面に酸化窒化されたモリブデンシリサイドの薄膜からなる光半透過膜を形成して位相シフトマスクブランクスを得た。
【００６３】
具体的には、モリブデン（Ｍｏ）とシリコン（Ｓｉ：ケイ素）との混合ターゲット（Ｍｏ：Ｓｉ＝１：２ｍｏｌ％）を用い、アルゴン（Ａｒ）と亜酸化窒素（Ｎ2Ｏ）との混合ガス雰囲気（Ａｒ：８４〜７２％、Ｎ2Ｏ：１６〜２８％、圧力：１．５×１０-3Ｔｏｒｒ）で、反応性スパッタにより、透明基板上に酸化窒化されたモリブデンシリサイドの薄膜（膜厚１４００〜１８００オングストローム）を形成した。
【００６４】
得られた位相シフトマスクブランクスの光透過率（３６５ｎｍにおける）は、５．５％であり、位相シフト量（位相角）φは１８４°であった。なお、光透過率は自記分光光度計（日立（株）社製:モデル３４０）を用いて測定し、位相角は位相差測定機（レーザーテック（株）社製：ＭＰＭ−１００）を用いて測定した。
【００６５】
なお、硫酸処理前の表面層（表面から２０オングストロームの領域）におけるＳｉとＯの合計比率（相対強度比）は、８０％であった。
【００６６】
硫酸処理
上記で得られた位相シフトマスクブランクスを、１００℃の濃硫酸（Ｈ2ＳＯ4）に６０分間浸漬し、硫酸処理した。
【００６７】
硫酸処理後の光透過率（３６５ｎｍにおける）は６．０％であり、位相シフト量（位相角）φは１８０°であった。
【００６８】
硫酸処理の前後における表面層の深さ方向の構成元素の相対強度比（原子％）の変化（Depth Profile）の様子を図３及び図４に示す。
図３及び図４から、硫酸処理によって、表面から１００オングストロームの領域で、モリブデン及び窒素が溶出していることがわかる。また、硫酸処理後の表面層の断面の状態を透過型電子顕微鏡（ＴＥＭ）で観察したところ、ポーラスな状態であることがわかった。
【００６９】
なお、硫酸処理後の表面層（表面から２０オングストロームの領域）におけるＳｉとＯの合計比率（相対強度比）は、９０％であった。
【００７０】
マスク加工
上記ブランクスの硫酸処理後の位相シフトマスクブランクスの酸化窒化されたモリブデンシリサイドの薄膜上に、レジスト膜を形成し、パターン露光、現像によりレジストパターンを形成した。次いで、エッチング（ＣＦ4＋Ｏ2ガスによるドライエッチング）により、酸化窒化されたモリブデンシリサイド薄膜の露出部分を除去し、酸化窒化されたモリブデンシリサイド薄膜のパターンを得た。レジスト剥離後、１００℃のＨ2ＳＯ4に３０分間浸漬して硫酸洗浄し、純水等でリンスして、位相シフトマスクを得た。
【００７１】
得られた位相シフトマスクの光透過率（３６５ｎｍにおける）は６．０％であり、位相シフト量（位相角）φは１８０°であって、マスク加工工程における硫酸洗浄による光学特性の変化は微小であった。また、光学特性の最適値を高い精度で得ることができた。
【００７２】
実施例２
ブランクスの製造
実施例１と同様にして位相シフトマスクブランクスを得た。
【００７３】
得られた位相シフトマスクブランクスの光透過率（３６５ｎｍにおける）は、５．４％であり、位相シフト量（位相角）φは１８３°であった。
【００７４】
また、硫酸処理前の表面層（表面から２０オングストロームの領域）におけるＳｉとＯの合計比率（相対強度比）は、８０％であった。
【００７５】
硫酸処理
上記で得られた位相シフトマスクブランクスを、実施例１と同様に１００℃の濃硫酸（Ｈ2ＳＯ4）に１５分間浸漬し、硫酸処理した。
【００７６】
硫酸処理後の光透過率（３６５ｎｍにおける）は５．８％であり、位相シフト量（位相角）φは１８１°であった。
【００７７】
また、硫酸処理後の表面層（表面から２０オングストロームの領域）におけるＳｉとＯの合計比率（相対強度比）は、８５％であった。
【００７８】
マスク加工
上記硫酸処理後の位相シフトマスクブランクスを実施例１と同様にしてパターンニングして、位相シフトマスクを得た。
【００７９】
得られた位相シフトマスクの光透過率（３６５ｎｍにおける）は６．０％であり、位相シフト量（位相角）φは１８０°であって、マスク加工工程における硫酸洗浄による光学特性の変化は僅かであった。また、光学特性の最適値を高い精度で得ることができた。
【００８０】
実施例３
ブランクスの製造
成膜条件を制御して酸化窒化されたモリブデンシリサイドの薄膜からなる光半透過膜の組成を変化させたこと以外は実施例１と同様にして位相シフトマスクブランクスを得た。
【００８１】
得られた位相シフトマスクブランクスの光透過率（３６５ｎｍにおける）は、５．３％であり、位相シフト量（位相角）φは１８７°であった。
【００８２】
また、硫酸処理前の表面層（表面から２０オングストロームの領域）におけるＳｉとＯの合計比率（相対強度比）は、７５％であった。
【００８３】
硫酸処理
上記で得られた位相シフトマスクブランクスを、実施例１と同様に１００℃の濃硫酸（Ｈ2ＳＯ4）に１５分間浸漬し、硫酸処理した。
【００８４】
硫酸処理後の光透過率（３６５ｎｍにおける）は５．５％であり、位相シフト量（位相角）φは１８４°であった。
【００８５】
また、硫酸処理後の表面層（表面から２０オングストロームの領域）におけるＳｉとＯの合計比率（相対強度比）は、８０％であった。
【００８６】
マスク加工
上記硫酸処理後の位相シフトマスクブランクスを実施例１と同様にしてパターンニングして、位相シフトマスクを得た。
【００８７】
得られた位相シフトマスクの光透過率（３６５ｎｍにおける）は５．８％であり、位相シフト量（位相角）φは１８２°であって、マスク加工工程における硫酸洗浄による光学特性の変化は僅かであった。また、光学特性の最適値を良好な精度で得ることができた。
【００８８】
実施例４
ブランクスの製造
成膜条件を制御して酸化窒化されたモリブデンシリサイドの薄膜からなる光半透過膜の組成を変化させたこと以外は実施例１と同様にして位相シフトマスクブランクスを得た。
【００８９】
得られた位相シフトマスクブランクスの光透過率（３６５ｎｍにおける）は、５．６％であり、位相シフト量（位相角）φは１８２°であった。
【００９０】
また、硫酸処理前の表面層（表面から２０オングストロームの領域）におけるＳｉとＯの合計比率（相対強度比）は、８５％であった。
【００９１】
硫酸処理
上記で得られた位相シフトマスクブランクスを、実施例１と同様に１００℃の濃硫酸（Ｈ2ＳＯ4）に６０分間浸漬し、硫酸処理した。
【００９２】
硫酸処理後の光透過率（３６５ｎｍにおける）は５．９％であり、位相シフト量（位相角）φは１８０°であった。
【００９３】
また、硫酸処理後の表面層（表面から２０オングストロームの領域）におけるＳｉとＯの合計比率（相対強度比）は、９０％であった。
【００９４】
マスク加工
上記硫酸処理後の位相シフトマスクブランクスを実施例１と同様にしてパターンニングして、位相シフトマスクを得た。
【００９５】
得られた位相シフトマスクの光透過率（３６５ｎｍにおける）は５．９％であり、位相シフト量（位相角）φは１８０°であって、マスク加工工程における硫酸洗浄による光学特性の変化は微小であった。また、光学特性の最適値を高い精度で得ることができた。
【００９６】
実施例５
ブランクスの製造
成膜条件を制御して酸化窒化されたモリブデンシリサイドの薄膜からなる光半透過膜の組成を変化させたこと以外は実施例１と同様にして位相シフトマスクブランクスを得た。
【００９７】
得られた位相シフトマスクブランクスの光透過率（３６５ｎｍにおける）は、５．７％であり、位相シフト量（位相角）φは１８１°であった。
【００９８】
また、硫酸処理前の表面層（表面から２０オングストロームの領域）におけるＳｉとＯの合計比率（相対強度比）は、９０％であった。
【００９９】
硫酸処理
上記で得られた位相シフトマスクブランクスを、実施例１と同様に１００℃の濃硫酸（Ｈ2ＳＯ4）に６０分間浸漬し、硫酸処理した。
【０１００】
硫酸処理後の光透過率（３６５ｎｍにおける）は５．９％であり、位相シフト量（位相角）φは１８０°であった。
【０１０１】
また、硫酸処理後の表面層（表面から２０オングストロームの領域）におけるＳｉとＯの合計比率（相対強度比）は、９３％であった。
【０１０２】
マスク加工
上記硫酸処理後の位相シフトマスクブランクスを実施例１と同様にしてパターンニングして、位相シフトマスクを得た。
【０１０３】
得られた位相シフトマスクの光透過率（３６５ｎｍにおける）は５．９％であり、位相シフト量（位相角）φは１８０°であって、マスク加工工程における硫酸洗浄による光学特性の変化は微小であった。また、光学特性の最適値を高い精度で得ることができた。
【０１０４】
実施例６
ブランクスの製造の際に、ＡｒとＮ2Ｏガスの分圧を制御して酸化窒化されたモリブデンシリサイドの薄膜の表面層をＳｉＯリッチな層（ＳｉとＯの合計比率（相対強度比）が９０％）とし、ブランクスの硫酸処理を行わずにマスク加工を行ったこと以外は、実施例１と同様にして位相シフトマスクを得た。
【０１０５】
得られた位相シフトマスクブランクスの光透過率及び位相シフト量は、マスク加工の際の硫酸洗浄によって変化しなかった。
【０１０６】
実施例７
ブランクスの製造の際に、酸化窒化されたモリブデンシリサイドの薄膜上に、スパッタリング法によってＳｉＯ2層を形成し、ブランクスの硫酸処理を行わずにマスク加工を行ったこと以外は、実施例１と同様にして位相シフトマスクを得た。
【０１０７】
得られた位相シフトマスクブランクスの光透過率及び位相シフト量は、マスク加工の際の硫酸洗浄によって変化しなかった。
【０１０８】
実施例８
ブランクスの製造の際に、酸化窒化されたモリブデンシリサイドの薄膜上に、スパッタリング法によってＳｉＮ層を形成し、ブランクスの硫酸処理を行わずにマスク加工を行ったこと以外は、実施例１と同様にして位相シフトマスクを得た。
【０１０９】
得られた位相シフトマスクブランクスの光透過率及び位相シフト量は、マスク加工の際の硫酸洗浄によって変化しなかった。
【０１１０】
実施例９
ブランクスの硫酸処理を行わずに、マスク加工の際の硫酸洗浄工程において１００℃のＨ2ＳＯ4に９０分間浸漬し洗浄を行ったこと以外は、実施例１と同様にして位相シフトマスクを得た。
【０１１１】
得られた位相シフトマスクブランクスの光透過率（３６５ｎｍにおける）は６．０％であり、位相シフト量（位相角）φは１８０°であって、マスク加工の際の硫酸洗浄によって光学特性の最適値を得ることができた。
【０１１２】
実施例１０
実施例１〜９で得られた位相シフトマスクについて、さらに硫酸洗浄を行い、マスク使用時の硫酸洗浄による光学特性の変化を調べたところ、その変化は微小であるかあるいは変化しなかった。
【０１１３】
以上好ましい実施例をあげて本発明を説明したが、本発明は必ずしも上記実施例に限定されるものではない。例えば、酸化窒化されたモリブデンシリサイドの代わりに酸化されたモリブデンシリサイド、窒化されたモリブデンシリサイドを用いても同様の結果が得られた。
【０１１４】
（発明の効果）
以上説明したように本発明の位相シフトマスクは、所望する最適の光学特性値を高い精度で有するとともに、光半透過部の表面層が耐洗浄性等のある層となっているので、マスク使用の際の洗浄等による光学特性の変化を抑えることができる。
【０１１５】
また、本発明の位相シフトマスクブランクスは、光半透過部材料層の表面層が耐洗浄性等のある層となっているので、マスク製造の際の洗浄等による光学特性の変化が微小で、光学特性を変化させずにマスクを製造できる。
【０１１６】
さらに、本発明の位相シフトマスクの製造方法は、所望する最適の光学特性値を微妙に制御することができ、品質の向上、歩留まりの向上に寄与する。また、マスク使用の際の洗浄等による光学特性の変化が微小なマスクを製造できる。
特に、ブランクスを酸処理してマスク製造の際の光学特性変化を抑える方法は、極めて簡易な方法である。
【図面の簡単な説明】
【０１１７】
【図１】ハーフトーン型位相シフトマスクの転写原理を説明するための図である。
【図２】硫酸処理による位相シフトマスクの透過率の変化を示す図である。
【図３】硫酸処理前の表面層における各元素の相対強度比を示す図である。
【図４】硫酸処理後の表面層における各元素の相対強度比を示す図である。
【符号の説明】
【０１１８】
１ 透明基板
２ 光透過部
３ 光半透過部
【図１】
2005062894.tif 000002
【図２】
2005062894.tif 000003
【図３】
2005062894.tif 000004
【図４】
2005062894.tif 000005